РАДИАЦИОННОЕ ОТВЕРЖДЕНИЕ ПОКРЫТИЙ

1. Способ покрытия субстрата неводной композицией для покрытий, включающей
a) полиол,
b) полиизоцианатный сшиватель,
c) катализатор на основе металла для реакции присоединения гидроксильных групп и изоцианатных групп,
d) соединение, содержащее тиоловую функциональную группу, по меньшей мере, частично дезактивирующее катализатор на основе металла, и
e) фотолатентное основание, которое может быть активировано актиничным излучением, где фотолатентное основание до активации имеет величину pKa ниже 8
и где, по меньшей мере, 60 мол.% всех реакционноспособных в отношении изоцианата групп составляют гидроксильные группы,
включающий стадии:
i) нанесение композиции для покрытий на субстрат и
ii) отверждение композиции для покрытий.
2. Способ по п.1, по которому отверждение покрытия инициируют путем воздействия на композицию для покрытий ультрафиолетовым излучением до, во время или после нанесения на субстрат.
3. Способ по п.2, по которому отверждение покрытия инициируют, подвергая композицию прозрачного слоя ультрафиолетовому излучению в камере УФ-облучения до нанесения на субстрат.
4. Способ по п.2 или 3, по которому после воздействия ультрафиолетового излучения покрытие, нанесенное на субстрат, подвергают стадии термического отверждения, на которой отверждение осуществляют термически при температуре от 10 до 80°C.
5. Способ по п.4, по которому стадия термического отверждения может быть выполнена, по меньшей мере, частично в нагревательной камере, в которой тепло подают с помощью горячего воздуха или конвенции.
6. Способ по п.4, по которому стадию термического отверждения осуществляют облучением инфракрасным излучением.
7. Неводная композиция для покрытий, включающая
a) полиол,
b) полиизоцианатный сшиватель,
c) катализатор на основе металла для реакции присоединения гидроксильных групп и изоцианатных групп,
d) соединение, содержащее тиоловую функциональную группу, и
e) фотолатентное основание, которое может быть активировано актиничным излучением, где фотолатентное основание до активации имеет величину pKa ниже 8
и где, по меньшей мере, 60 мол.% всех реакционноспособных в отношении изоцианата групп составляют гидроксильные группы.
8. Композиция для покрытий по п.7, где металл в катализаторе на основе металла для реакции присоединения гидроксильных групп и изоцианатных групп выбирают из группы, состоящей из олова, циркония, висмута и смеси указанных металлов.
9. Композиция для покрытий по п.7 или 8, в которой количество катализатора на основе металла составляет в диапазоне от 0,001 до 10 мас.%, из расчета на содержание нелетучих веществ композиции.
10. Композиция для покрытий по п.7, в которой количество соединения, содержащего тиоловую функциональную группу, составляет в диапазоне от 0,001 до 10 мас.%, из расчета на содержание нелетучих веществ композиции.
11. Композиция для покрытий по п.7, где композиция содержит летучий органический растворитель.
12. Композиция для покрытий по п.7, где кислотное число полиола не превышает 10 мг KOH/г.
13. Набор компонентов для получения композиции для покрытий по п.7, включающий
a) модуль связующего вещества, включающий полиоловое связующее вещество и катализатор на основе металла для реакции присоединения гидроксильных групп и изоцианатных групп,
b) модуль сшивателя, включающий полиизоцианатный сшиватель и, необязательно,
c) модуль разбавителя, включающий жидкий разбавитель,
в котором присутствуют соединение, содержащее тиоловую функциональную группу, и фотолатентное основание, отдельно или в комбинации, в одном или нескольких модулях a) и c).
14. Применение композиции по любому из предшествующих пп.7-12 в качестве адгезива.